(57)【要約】【課題】  チルト角の大きい強誘電性液晶組成物を提供する【解決手段】  一般式（I）においてＲ１及びＲ２が炭素原子数７以上の比較的長い直鎖状アルキル基を有する化合物を含有し、更に一般式（II）で表される化合物を含有する液晶組成物を提供する。【化１】2010077351.tif 000036更に、本願発明は当該液晶組成物に光学活性化合物を含有する強誘電性液晶組成物及びこれを用いた液晶表示素子を提供する。本発明の液晶組成物及び強誘電性液晶組成物はチルト角が大きく、高い透過率を有する強誘電性液晶素子が可能である。またINAC相を示すため、配向性も良好である。本願発明の強誘電性液晶組成物は、強誘電性液晶ディスプレイの構成部材として極めて有用である。【選択図】        なし【特許請求の範囲】
【請求項１】
一般式（I）
【化１】
2010077351.tif 000030
（式中、Ｒ１及びＲ２は、各々独立に炭素原子数７〜１８の直鎖状アルキル基を表し、該アルキル基中の、１つ又は２つの隣接していない−ＣＨ２−基は−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ＝ＣＨ−、−Ｃ≡Ｃ−、シクロプロピレン基又は−Ｓｉ（ＣＨ３）２−で置き換えられてもよく、該アルキル基中の水素原子はフッ素原子又はＣＮ基で置き換えられていてもよく、
Ａ、Ｂ及びＣは各々独立に、１，４−フェニレン基、ピラジン−２，５−ジイル基、ピリダジン−３，６−ジイル基、ピリジン−２，５−ジイル基、ピリミジン−２，５−ジイル基、トランス−１，４−シクロへキシレン基、１，３，４−チアジアゾール−２，５−ジイル基、１，３−ジオキサン−２，５−ジイル基、１，３−ジチアン−２，５−ジイル基、１，３−チアゾール−２，４−ジイル、１，３−チアゾール−２，５−ジイル、チオフェン−２，４−ジイル基、チオフェン−２，５−ジイル基、ピペラジン−１，４−ジイル基、ピペラジン−２，５−ジイル基又はナフタレン−２，６−ジイル基を表すが、該１，４−フェニレン基及びナフタレン−２，５−ジイル基中の水素原子はフッ素原子、ＣＦ３基、ＯＣＦ３基、ＣＮ基、ＣＨ３基、又はＯＣＨ３基に置換されていてもよく、該トランス−１，４−シクロへキシレン基中の水素原子はＣＮ基又はＣＨ３基で置換されていてもよい、
Ｌ１、及びＬ２は各々独立に単結合、−Ｏ−、−Ｓ−、−ＣＯ−、−ＣＨ２Ｏ−、−ＯＣＨ２−、−ＣＦ２Ｏ−、−ＯＣＦ２−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ２ＣＨ２−、−ＣＨ＝ＣＨ−、−Ｃ≡Ｃ−又は−ＯＣＨ２ＣＨ２−で表される化合物、
及び一般式（II）
【化２】
2010077351.tif 000031
（式中Ｒ２１及びＲ２２は、それぞれ独立して炭素原子数1〜12の直鎖状アルキル基を表す。）で表される化合物を含有する液晶組成物。
【請求項２】
一般式（III）
【化３】
2010077351.tif 000032
（式中、R３１は、炭素原子数７〜１５の直鎖状アルキル基を表し、R３２は炭素原子数９〜１５の直鎖状アルキル基を表し、
【化４】
2010077351.tif 000033
を表す。）
で表される化合物を含有する請求項１記載の液晶組成物。
【請求項３】
一般式（Ｉ）で表される化合物を２種以上含有する請求項２記載の液晶組成物。
【請求項４】
一般式（Ｉ）で表される化合物の含有量が５〜４０％である請求項２又は３に記載の液晶組成物。
【請求項５】
一般式（Ｉ）で表される化合物の含有量が１０〜３０％である請求項２又は３に記載の液晶組成物。
【請求項６】
請求項１から５の何れかに記載の液晶組成物及び光学活性化合物を含有する強誘電性液晶組成物。
【請求項７】
光学活性化合物が一般式（IV）
【化５】
2010077351.tif 000034
（式中、Ｒ４１及びＲ４２は、各々独立に炭素原子数１〜１８の直鎖状又は分岐状のアルキル基を表し、該アルキル基中の、１つ又は２つの隣接していない−ＣＨ２−基は−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ＝ＣＨ−、−Ｃ≡Ｃ−、シクロプロピレン基又は−Ｓｉ（ＣＨ３）２−で置き換えられてもよく、該アルキル基中の水素原子はフッ素原子又はＣＮ基で置き換えられていてもよく、
Ａ４、Ｂ４及びＣ４は各々独立に、１，４−フェニレン基、ピラジン−２，５−ジイル基、ピリダジン−３，６−ジイル基、ピリジン−２，５−ジイル基、ピリミジン−２，５−ジイル基、トランス−１，４−シクロへキシレン基、１，３，４−チアジアゾール−２，５−ジイル基、１，３−ジオキサン−２，５−ジイル基、１，３−ジチアン−２，５−ジイル基、１，３−チアゾール−２，４−ジイル、１，３−チアゾール−２，５−ジイル、チオフェン−２，４−ジイル基、チオフェン−２，５−ジイル基、ピペラジン−１，４−ジイル基、ピペラジン−２，５−ジイル基又はナフタレン−２，６−ジイル基を表すが、該１，４−フェニレン基及びナフタレン−２，５−ジイル基中の水素原子はフッ素原子、ＣＦ３基、ＯＣＦ３基、ＣＮ基、ＣＨ３基、又はＯＣＨ３基に置換されていてもよく、該トランス−１，４−シクロへキシレン基中の水素原子はＣＮ基又はＣＨ３基で置換されていてもよい、
ａ４、ｂ４、及びｃ４は各々独立に０又は１を表し、＊は不斉炭素を表し、
Ｌ４１、及びＬ４２は各々独立に単結合、−Ｏ−、−Ｓ−、−ＣＯ−、−ＣＨ２Ｏ−、−ＯＣＨ２−、−ＣＦ２Ｏ−、−ＯＣＦ２−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ２ＣＨ２−、−ＣＨ＝ＣＨ−、−Ｃ≡Ｃ−又は−ＯＣＨ２ＣＨ２−を表し、Ｌ４３は、一般式（IV-b）、一般式（IV-c）又は一般式（IV-d）
【化６】
2010077351.tif 000035
（式中、ｄ４、ｅ４、及びｆ４は、各々独立に０以上７以下の整数を表す。）で表される構造の何れかを表し、Ｙはフッ素原子、メチル基、エチル基またはＣＦ３基を表す。）で表される化合物を表す請求項６記載の強誘電性液晶組成物。
【請求項８】
室温におけるチルト角が、30〜45°であることを特徴とする請求項６又は７記載の強誘電性液晶組成物。
【請求項９】
請求項６、７又は８記載の強誘電性液晶組成物を用いた強誘電性液晶表示素子。
【発明の詳細な説明】
【技術分野】
【０００１】
本発明は、強誘電性液晶組成物及び該組成物を用いた液晶表示素子に関する。さらに詳しくは、室温を含む広い温度範囲で強誘電性液晶相を示し、高透過率、高コントラストである強誘電性液晶組成物、該組成物を用いた強誘電性液晶素子に関する。
【背景技術】
【０００２】
クラークとラガーウォールらによって提案された表面安定化強誘電性液晶表示素子（Surface Stabilized Ferroelectric Liquid Crystal、略してＳＳＦＬＣ）は、
（１）高速応答であること、（２）メモリー性を有すること、（３）視野角が広いこと、（４）パッシブ駆動が可能であること、などの特性を示すことから、次世代の表示素子として注目されている（非特許文献１参照）。
【０００３】
このＳＳＦＬＣは、スメクチック液晶のキラルスメクチックC相を用いるため、ネマチック相とは根本的に異なった挙動を示す。すなわち、スメクチック相を液晶表示素子として応用する場合、スメクチック液晶が層（レイヤー）構造を有し、液晶分子の長軸（分子の向き）が層構造のできている方向から傾く現象を利用する。液晶分子が層法線方向から傾く角度を、傾き角（チルト角θ）と呼び、スメクチック液晶を液晶素子として用いる場合に特徴的な物性となり、液晶素子として適したチルト角を得ることが望ましい
このＳＳＦＬＣの一般的な液晶素子と偏光板の配置方位は、電圧印加（例えば＋V）後の電圧無印加時の液晶の配向方向と偏光板の吸収軸方向を一致させる。そのため、＋V印加後の電圧無印加時は、光を遮断し（黒表示）となる。―V印加後の電圧無印加時は、液晶のチルト角（θ）に応じた方位に液晶が配向し、光が透過（白表示）する。そのため光透過率は、強誘電性液晶組成物のチルト角（θ）が約２２．５°の場合が最も大きくなり、明るい画面が得られる。ＳＳＦＬＣは、前記（１）〜（４）の優れた特徴を有するが、メモリー性のある白と黒の2値表示のため、中間階調の表示は難しい。
【０００４】
また近年、強誘電性液晶組成物を用いて、高速応答、中間階調表示が可能等の特徴を有する強誘電性液晶表示素子として、分極遮断スメクチック液晶素子（ＰＳＳ―ＦＬＣ）（非特許文献２）や、高分子安定強誘電性液晶（高分子安定ＦＬＣ）（非特許文献３及び４参照）が提案されている。これらのＰＳＳ―ＦＬＣや高分子安定ＦＬＣは、スメクチック液晶のキラルスメクチックC（ＳｍＣ＊）相により動作する。ＰＳＳ―ＦＬＣや高分子安定ＦＬＣにおいて、一般的な液晶素子と偏光板の配置方位は、電圧無印加時の液晶の平均的な配向方位と、2枚の偏光板のうち、一方の偏光板の吸収軸方向が一致している。一般的な印加電圧による動作は、電圧無印加時において光が遮断され（黒表示）、電界印加時（＋Ｖ又はーＶ）に光が透過（白表示）する。そのためこれらの液晶表示素子の光透過率は、強誘電性液晶組成物のチルト角（θ）が約４５°の場合が最も大きくなり、明るい画面が得られる。
【０００５】
このように、ＰＳＳ―ＦＬＣや高分子安定ＦＬＣの場合、明るい画面を得るためには、従来のＳＳＦＬＣに比較し、約2倍程度の大きなチルト角が必要である。そのためチルト角は、出来るだけ大きい、チルト角が要望されている。
【０００６】
またスメクチック相の液晶の配向を均一にするためには、強誘電性液晶組成物の温度による相変化が高温側から等方性液体相−キラルネマチック（Ｎ*）相−スメクチックＡＳｍＡ＊）相−ＳｍＣ＊相−結晶の相転移系列（INAC相）を示すことが重要であり、さらに、強誘電性液晶表示素子の動作温度は、ＳｍＣ＊相の温度範囲によって制限されるため、幅広い温度範囲でＳｍＣ＊相を発現させることが重要となる。
【０００７】
強誘電性液晶素子において、チルト角だけを大きくするのは比較的容易であるが、温度による相変化がINAC相を示し、さらに幅広い温度範囲のＳｍＣ＊相を示しつつチルト角を大きく保つことは困難であった。
【０００８】
特許文献１には、13〜40°のリラックスドコーン角を有する強誘電性液晶組成物が開示されているが、チルト角（θ）で表すと、約7〜20°程度であり、十分明るい画面が得られないことは明らかである。
【０００９】
また温度による相変化がINAC相を示し、さらに幅広い温度範囲のＳｍＣ＊相を示しつつ、大きなチルト角を有する強誘電性液晶組成物が開示されている（特許文献２）。この公報による強誘電性液晶組成物は、キラルスメクチック（ＳｍＣ＊）相の広い温度範囲とINACの相転移系列を達成しているが、チルト角は約25〜28°であるため、十分明るい画面が得られないことは明らかである。
【００１０】
【特許文献１】特表平１０−５０１０１９号公報
【特許文献２】特開２００２−３６３５６５号公報
【非特許文献１】アプライドフィジックスレターズ（Appl. Phys. Let.）３６、８９９（１９８０）
【非特許文献２】望月（A.Mochizuki）  SID04、1156
【非特許文献３】古江（Ｈ．Ｆｕｒｕｅ），ジャパン・ジャーナル・オブ・アプライド・フィジックス（Ｊｐｎ．  Ｊ．  Ａｐｐｌ．  Ｐｈｙｓ．），３６，Ｌ１５１７  （１９９７）
【非特許文献４】古江（Ｈ．Ｆｕｒｕｅ），ジャパン・ジャーナル・オブ・アプライド・フィジックス（Ｊｐｎ．  Ｊ．  Ａｐｐｌ．  Ｐｈｙｓ．），４０，５７９０  （２００１）
【発明の開示】
【発明が解決しようとする課題】
【００１１】
本発明が解決しようとする課題は、大きなチルト角を有し、温度による相転移系列が、必要に応じて、INAC相を示し、さらに幅広い温度範囲のＳｍＣ＊相を示す強誘電性液晶組成物及び強誘電性液晶素子を提供することである。
【課題を解決するための手段】
【００１２】
上記課題を解決するため、本願発明者らは特定の液晶性化合物を用いることにより、効果的にチルト角が増加することを見出した。本願発明者らは、種々の液晶化合物の組成を検討し本願発明の完成に至った。
本願発明は、一般式（I）
【００１３】
【化１】
2010077351.tif 000002
【００１４】
（式中、Ｒ１及びＲ２は、各々独立に炭素原子数７〜１８の直鎖状アルキル基を表し、該アルキル基中の、１つ又は２つの隣接していない−ＣＨ２−基は−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ＝ＣＨ−、−Ｃ≡Ｃ−、シクロプロピレン基又は−Ｓｉ（ＣＨ３）２−で置き換えられてもよく、該アルキル基中の水素原子はフッ素原子又はＣＮ基で置き換えられていてもよく、
Ａ、Ｂ及びＣは各々独立に、１，４−フェニレン基、ピラジン−２，５−ジイル基、ピリダジン−３，６−ジイル基、ピリジン−２，５−ジイル基、ピリミジン−２，５−ジイル基、トランス−１，４−シクロへキシレン基、１，３，４−チアジアゾール−２，５−ジイル基、１，３−ジオキサン−２，５−ジイル基、１，３−ジチアン−２，５−ジイル基、１，３−チアゾール−２，４−ジイル、１，３−チアゾール−２，５−ジイル、チオフェン−２，４−ジイル基、チオフェン−２，５−ジイル基、ピペラジン−１，４−ジイル基、ピペラジン−２，５−ジイル基又はナフタレン−２，６−ジイル基を表すが、該１，４−フェニレン基及びナフタレン−２，５−ジイル基中の水素原子はフッ素原子、ＣＦ３基、ＯＣＦ３基、ＣＮ基、ＣＨ３基、又はＯＣＨ３基に置換されていてもよく、該トランス−１，４−シクロへキシレン基中の水素原子はＣＮ基又はＣＨ３基で置換されていてもよい、
Ｌ１、及びＬ２は各々独立に単結合、−Ｏ−、−Ｓ−、−ＣＯ−、−ＣＨ２Ｏ−、−ＯＣＨ２−、−ＣＦ２Ｏ−、−ＯＣＦ２−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ２ＣＨ２−、−ＣＨ＝ＣＨ−、−Ｃ≡Ｃ−又は−ＯＣＨ２ＣＨ２−で表される化合物、
及び一般式（II）
【００１５】
【化２】
2010077351.tif 000003
【００１６】
（式中Ｒ２１及びＲ２２は、それぞれ独立して炭素原子数1〜12の直鎖状アルキル基を表す。）で表される化合物を含有することを特徴とする液晶組成物。該液晶組成物及び光学活性化合物を含有する強誘電性液晶組成物を提供し、併せて該強誘電性液晶組成物を用いた強誘電性液晶表示素子を提供する。
【発明の効果】
【００１７】
本発明の液晶組成物、強誘電性液晶組成物及び強誘電性液晶素子は、大きなチルト角を得ることができる特徴を有するため、高い透過率が可能であり、明るい画面を表示することができる。そのため本願発明の強誘電性液晶組成物は、強誘電性液晶素子の構成部材として極めて有用である。
【発明を実施するための最良の形態】
【００１８】
本願発明の液晶組成物は、一般式（I）で表される化合物により構成されるが、一般式（I）において、Ｒ１及びＲ２はそれぞれ独立して炭素原子数７〜１８の直鎖状アルキル基を表すが、炭素原子数７〜１６の直鎖状アルキル基が好ましく、炭素原子数７〜１５の直鎖状アルキル基がより好ましい。
一般式（Ｉ）において、より具体的には環構造として以下に記載される構造を有する化合物が好ましい。
【００１９】
【化３】
2010077351.tif 000004
【００２０】
【化４】
2010077351.tif 000005
【００２１】
【化５】
2010077351.tif 000006
【００２２】
【化６】
2010077351.tif 000007
【００２３】
【化７】
2010077351.tif 000008
【００２４】
【化８】
2010077351.tif 000009
【００２５】
【化９】
2010077351.tif 000010
【００２６】
【化１０】
2010077351.tif 000011
【００２７】
一般式（II）において、Ｒ２１、Ｒ２２は、それぞれ独立して炭素原子数1〜12の直鎖状アルキル基を表が、炭素原子数4〜12の直鎖状アルキル基が好ましい。
一般式（I）で表される化合物の含有量は、５〜40％が好ましく、10〜30％がより好ましく、一般式（I）で表される化合物を２種以上含有することが好ましい。
【００２８】
一般式（II）で表される化合物の含有量は、5〜40％が好ましく、5〜30％がより好ましく、一般式（II）で表される化合物を２種以上含有することが好ましい。
本願発明の強誘電性液晶組成物は、一般式（I）、一般式（II）で表される化合物及び光学活性化合物を含有する。光学活性化合物としては不斉原子を持つ化合物、又は軸不斉を持つ化合物を用いることができ、不斉炭素を持つ化合物、又は炭素−炭素結合を軸不斉とする化合物を用いることが好ましく、不斉炭素原子を持つ化合物がより好ましい。
【００２９】
不斉炭素を有する光学活性化合物において、不斉炭素は鎖状構造の一部に導入されていても、環状構造の一部に導入されていても良く、不斉炭素上にフッ素原子、メチル基、エチル基又はＣＦ３基が導入されている化合物が好ましい。
光学活性化合物として具体的には一般式（IV）
【００３０】
【化１１】
2010077351.tif 000012
【００３１】
（式中、Ｒ４１及びＲ４２は、各々独立に炭素原子数１〜１８の直鎖状又は分岐状のアルキル基を表し、該アルキル基中の、１つ又は２つの隣接していない−ＣＨ２−基は−Ｏ−、−Ｓ−、−ＣＯ−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ＝ＣＨ−、−Ｃ≡Ｃ−、シクロプロピレン基又は−Ｓｉ（ＣＨ３）２−で置き換えられてもよく、該アルキル基中の水素原子はフッ素原子又はＣＮ基で置き換えられていてもよく、
Ａ４、Ｂ４及びＣ４は各々独立に、１，４−フェニレン基、ピラジン−２，５−ジイル基、ピリダジン−３，６−ジイル基、ピリジン−２，５−ジイル基、ピリミジン−２，５−ジイル基、トランス−１，４−シクロへキシレン基、１，３，４−チアジアゾール−２，５−ジイル基、１，３−ジオキサン−２，５−ジイル基、１，３−ジチアン−２，５−ジイル基、１，３−チアゾール−２，４−ジイル、１，３−チアゾール−２，５−ジイル、チオフェン−２，４−ジイル基、チオフェン−２，５−ジイル基、ピペラジン−１，４−ジイル基、ピペラジン−２，５−ジイル基又はナフタレン−２，６−ジイル基を表すが、該１，４−フェニレン基及びナフタレン−２，５−ジイル基中の水素原子はフッ素原子、ＣＦ３基、ＯＣＦ３基、ＣＮ基、ＣＨ３基、又はＯＣＨ３基に置換されていてもよく、該トランス−１，４−シクロへキシレン基中の水素原子はＣＮ基又はＣＨ３基で置換されていてもよい、
ａ４、ｂ４、及びｃ４は各々独立に０又は１を表し、＊は不斉炭素を表し、
Ｌ４１、及びＬ４２は各々独立に単結合、−Ｏ−、−Ｓ−、−ＣＯ−、−ＣＨ２Ｏ−、−ＯＣＨ２−、−ＣＦ２Ｏ−、−ＯＣＦ２−、−ＣＯ−Ｏ−、−Ｏ−ＣＯ−、−ＣＯ−Ｓ−、−Ｓ−ＣＯ−、−Ｏ−ＣＯ−Ｏ−、−ＣＨ２ＣＨ２−、−ＣＨ＝ＣＨ−、−Ｃ≡Ｃ−又は−ＯＣＨ２ＣＨ２−を表し、Ｌ４３は、一般式（IV-b）、一般式（IV-c）又は一般式（IV-d）
【００３２】
【化１２】
2010077351.tif 000013
【００３３】
（式中、ｄ４、ｅ４、及びｆ４は、各々独立に０以上７以下の整数を表す。）で表される構造の何れかを表し、Ｙはフッ素原子、メチル基、エチル基またはＣＦ３基を表す。）で表される化合物が好ましい。
更に、一般式（IV）におけるＹは，フッ素原子またはメチル基がより好ましい。
更に、一般式（IV-a）
【００３４】
【化１３】
2010077351.tif 000014
又は、一般式（IV-e）
【００３５】
【化１４】
2010077351.tif 000015
（式中、Ｒ４１、Ｒ４２、Ａ４、Ｂ４、Ｃ４、ａ４、ｂ４、ｃ４、Ｌ４１、Ｌ４２、Ｌ４３及び＊は、一般式（IV）と同じ意味を表す。）で表される化合物がより好ましい。
一般式（IV）において、より具体的には環構造として以下に記載される構造を有する化合物が好ましい。
【００３６】
【化１５】
2010077351.tif 000016
【００３７】
【化１６】
2010077351.tif 000017
【００３８】
【化１７】
2010077351.tif 000018
【００３９】
【化１８】
2010077351.tif 000019
【００４０】
【化１９】
2010077351.tif 000020
【００４１】
【化２０】
2010077351.tif 000021
【００４２】
【化２１】
2010077351.tif 000022
【００４３】
【化２２】
2010077351.tif 000023
【００４４】
【化２３】
2010077351.tif 000024
これらの構造の中で、特に好ましい構造は、下記の構造である。
【００４５】
【化２４】
2010077351.tif 000025
不斉炭素原子を有する側鎖として具体的には下記構造を有する化合物がより好ましい。
【００４６】
【化２５】
2010077351.tif 000026
【００４７】
【化２６】
2010077351.tif 000027
【００４８】
（式中、ｓは１〜４の整数を表し、ｒは１〜１０の整数を表し、Ｑ３は炭素原子数３〜１０のアルキル基を表し、Ｑ４は炭素原子数２〜１０のアルキル基を表し、Ｑ５は炭素原子数１〜１０のアルキル基を表し、Ｑ６は炭素原子数１〜４のアルキル基を表し、＊は不斉炭素を表す。）
一般式（IV-a）で表される化合物として更に具体的には下記構造の化合物が特に好ましく用いられる。
【００４９】
【化２７】
2010077351.tif 000028
【００５０】
（式中、R1は炭素原子数１〜１０のアルキル基を表し、nは１〜１０のメチレン基の数を表し、＊は不斉炭素を表す。）
本発明の液晶組成物は、配向性の面から等方性液体状態からの冷却時においてＮ＊相、次いでSA相を経てSC＊相へと相転移することが好ましい。ＳＡ相は必ずなければならないということはないが、配向性の面から考慮するとあった方が望ましい。しかしハーフV用途の場合、SmA相は不要であるため、等方相、Ｎ＊相、ＳｍＣ＊の相転移を示す液晶組成物が好ましい。
【００５１】
単一の光学活性化合物を添加してなる強誘電性液晶組成物において、配向性の面からＮ＊相は、SmA相への転移の直上でねじれがほどけることが好ましい。
Ｎ＊相からSmA相への相転移温度（以下Ｎ＊−SA点）から、該Ｎ＊−SA点の１度高温側までにおけるＮ＊相に出現する螺旋のピッチが３μｍ以上であるSC＊液晶組成物がより好ましく、該螺旋のピッチが10μｍ以上であり、Ｎ＊−SA点に近づくにつれて該螺旋のピッチが大きくなる液晶組成物が好ましい。
螺旋のピッチを調製するために、自発分極の符号が等しく、Ｎ＊相に出現する螺旋の向きが互いに相反する複数の光学活性化合物を使用することが望ましい。
さらに好ましくは、螺旋の向きが互いに相反する光学活性物質を添加しなくても、単一の光学活性化合物で、螺旋のピッチがＮ＊相において発散する化合物を添加することが好ましい。
【００５２】
本発明の液晶組成物のＮ＊相を示す温度範囲は、１度以上３０度未満の範囲が好ましい。Ｎ＊相を示す温度範囲が、１度未満である場合、降温時にすみやかにSmA相に相転移するため、Ｎ＊相で液晶分子が十分に配向しにくくなる傾向にあるので好ましくない。また、Ｎ＊相を示す温度範囲が３０度以上である場合、液晶組成物の透明点が高温になり、セルに液晶材料を充填する工程等における作業性に悪影響を及ぼす傾向にあるので好ましくない。
【００５３】
本発明で使用する光学活性化合物としては、一定量の母体液晶に添加することによって、ある程度以上の自発分極（Ps）を誘起することが必要である。強誘電性液晶組成物としては、Ps の値が、室温付近で１〜100nC/cm2程度の範囲になるように光学活性化合物の添加量を調整すればよい。
しかしながら、光学活性化合物の添加量が多くなると強誘電性液晶組成物の粘性が大きくなる傾向にあり、高速応答性が得られにくくなる。
そのため、光学活性化合物は、少ない添加量で、大きなＰｓが得られるものが好ましい。
本発明で使用する光学活性化合物としては、強誘電性液晶SC母体液晶に１０重量％添加した場合に２０nC/cm2以上のPs を誘起するものが好ましい。高速応答性を必要とする場合は、Psの値が室温付近で１００nC/cm2となることが好ましい。
【００５４】
本発明の組成物を液晶セルの中に入れることにより、液晶表示素子を作製することが可能である。液晶セルの２枚の基板はガラス、プラスチックの如き柔軟性をもつ透明な材料を用いることができ、一方はシリコン等の不透明な材料でもよい。透明電極層を有する透明基板は、例えば、ガラス板等の透明基板上にインジウムチンオキサイド(ＩＴＯ)をスパッタリングすることにより得ることができる。
【００５５】
強誘電性液晶を用いた液晶表示素子は、フィールドシーケンシャル駆動方法を利用することにより、カラーフィルターを使用しなくてもカラー表示が可能となるが、カラーフィルターを使用した表示方法を利用してもよい。カラーフィルターは、例えば、顔料分散法、印刷法、電着法、または染色法によって作製することができる。顔料分散法によるカラーフィルターの作製方法を一例に説明すると、カラーフィルター用の硬化性着色組成物を、該透明基板上に塗布し、パターニング処理を施し、そして加熱または光照射により硬化させる。この工程を、赤、緑、青の3色についてそれぞれ行うことで、カラーフィルター用の画素部を作製することができる。その他、該基板上に、ＴＦＴ、薄膜ダイオード、金属絶縁体金属比抵抗素子等の能動素子を設けた画素電極を設置してもよい。
【００５６】
前記基板を、透明電極層が内側となるように対向させる。その際、スペーサーを介して、基板の間隔を調整してもよい。このときは、得られる調光層の厚さが１〜１００μmとなるように調整するのが好ましい。２〜１０μmが更に好ましく、偏向板を使用する場合は、コントラストが最大になるように液晶の屈折率異方性Δnとセル厚dとの積を調整することが好ましい。また、２枚の偏向板がある場合は、各偏向板の偏向軸を調整して視野角やコントラストが良好になるように調整することもできる。更に、視野角を広げるための位相差フィルムも使用することができる。スペーサーとしては、例えば、ガラス粒子、プラスチック粒子、アルミナ粒子、フォトレジスト材料等が挙げられる。その後、UV硬化型、UV-熱併用硬化型のシール材を、液晶注入口を設けた形で該基板に印刷し、該基板同士を貼り合わせ、シール材を硬化させる。
【００５７】
２枚の基板間に本発明の液晶組成物を狭持させる方法には、通常の真空注入法、ＯＤＦ法などを用いることができる。液晶の注入速度が遅い場合は、加熱しながら真空注入あるいは、ＯＤＦ法を行うこともできる。加熱したときの液晶相は、流動性の高いＮ＊となることが好ましい。
【実施例】
【００５８】
以下、実施例により本発明の液晶組成物について更に詳細に説明するが、本発明はこれらの実施例により限定されるものではない。
本実施例において相転移温度の測定は、温度調節ステージを備えた偏光顕微鏡及び示差走査熱量計（ＤＳＣ）を併用して行った。  チルト角（θ）は、液晶セル（配向膜：ポリイミド, ラビング方向：アンチパラレル, セルギャップ：２μｍ）に１０Vの直流電場を印加し、さらに極性を反転させ直交ニコル下における、消光位の移動角（2θ）より求めた。
また、組成物中における「％」はすべて「重量％」を表すものとする。
（実施例１〜３）
表１に記載する液晶化合物を表中の含有量で混合し、各種の強誘電性液晶組成物を得た。
Ｎｏ．１０、１１、１２の化合物をそれぞれ１２％用い、実施例１〜３の強誘電性液晶組成物を得た。
各強誘電性液晶組成物をセルに注入して、強誘電性液晶素子を製作した後、相転移温度と
チルト角（θ）の測定を行った。
【００５９】
（実施例１）の強誘電性液晶素子のチルト角は、32.8°。
相転移温度は、Ｃｒ −３０．２ ＳmＣ＊７８．５ ＳmＡ ８４．２ Ｎ＊ ９４．６  Ｉであった。
（実施例２）の強誘電性液晶素子のチルト角は、32.0°。
相転移温度は、Ｃｒ −３１．５  ＳmＣ＊７８．８ＳmＡ８５．２ Ｎ＊ ９５．０  Ｉであった。
（実施例３）の強誘電性液晶素子のチルト角は、31.6°であった。
相転移温度は、Ｃｒ −２９．８  ＳmＣ＊７８．０  ＳmＡ  ８４．０ Ｎ＊ ９４．２  Ｉであった。
（実施例４）
表１に記載のＮｏ．10及び11の化合物を各8％用いて、実施例４の強誘電性液晶組成物を作製した。実施例４の強誘電性液晶素子のチルト角は、31.2°であった。
相転移温度は、Ｃｒ −３２．８  ＳmＣ＊  ７８．４  ＳmＡ  ８４．７ Ｎ＊ ９６．０  Ｉであった。
【００６０】
（比較例１〜２）
表１中の実施例１〜３のＮｏ．１０、１１、１２の化合物の代わりに、アルキル鎖長の短いＮｏ．５，７の化合物をそれぞれ１２％用いた以外は、実施例1〜３と同様の液晶性化合物を用いて、比較例１〜２の強誘電性液晶組成物を得た。実施例と同様に、強誘電性液晶素子を製作し、チルト角（θ）の測定を行った。
（比較例１）の強誘電性液晶素子のチルト角は、29.7°。
相転移温度は、Ｃｒ −３３．４ＳmＣ＊  ７８．８  ＳmＡ  ８５．８ Ｎ＊ ９７．１  Ｉであった。
（比較例２）の強誘電性液晶素子のチルト角は、29.2°であった。
相転移温度は、Ｃｒ −３１．３  ＳmＣ＊  ７８．２  ＳmＡ  ８４．５ Ｎ＊ ９５．３  Ｉであった。
アルキル鎖の短い液晶性化合物を用いた比較例１，２の素子は、実施例１〜３に比較しチルト角が小さいことが明らかである。
（比較例３）
表１中の実施例４のＮｏ．１０、１１の化合物の代わりに、アルキル鎖長の短いＮｏ．５，６の化合物を各８％用いた以外は、実施例４と同様の液晶性化合物を用いて、比較例３の強誘電性液晶組成物を得た。比較例３の強誘電性液晶素子のチルト角は、29.5°であった。
相転移温度は、Ｃｒ −３４．１  ＳmＣ＊  ７８．５  ＳmＡ  ８５．０ Ｎ＊ ９８．３  Ｉであった。
実施例４に比較し、チルト角が小さいことが明らかである。
【００６１】
（実施例５）
表１に記載のＮｏ．8、９、10及び11の化合物を各4.75％用いて、実施例５の強誘電性液晶組成物を作製した。実施例５の強誘電性液晶素子のチルト角は、33.7°であり、最も大きなチルト角が得られた。
相転移温度は、Ｃｒ −３０．１  ＳmＣ＊  ８０．１  ＳmＡ  ８７．２ Ｎ＊ １０１．７  Ｉであった。
【００６２】
【表１】
2010077351.tif 000029